(57)【要約】【課題】本発明は、脱枠後の作業工程を増やすことなく、脱枠後のコンクリート表面の乾燥を防止することができ、脱枠後も保湿養生を行うことができるコンクリートの養生方法を提供する。【解決手段】型枠１のコンクリート打設面に水溶性接着剤からなる水溶性接着剤層３を形成した後に、コンクリート４の打設を行う。この構成により、水溶性接着剤層３が脱枠後もコンクリート４の表面に残置され、コンクリート４の乾燥を防止して湿潤状態を維持する保護層として機能する。【選択図】図１
2015048261.tif 000002
【特許請求の範囲】
【請求項１】
型枠のコンクリート打設面に水溶性接着剤からなる水溶性接着剤層を形成した後に、コンクリートの打設を行うことを特徴とするコンクリートの養生方法。
【請求項２】
前記水溶性接着剤は、ポリビニルアルコールを主剤とする接着剤であることを特徴とする請求項１記載のコンクリートの養生方法。
【請求項３】
前記水溶性接着剤層には、水和促進剤が混入されていることを特徴とする請求項１又は２記載のコンクリートの養生方法。
【請求項４】
前記水溶性接着剤層上に水和促進剤からなる水和促進剤層を形成した後に、コンクリートの打設を行うことを特徴とする請求項１乃至３のいずれかに記載のコンクリートの養生方法。
【請求項５】
前記水溶性接着剤層は、前記水溶性接着剤が塗布あるいは散布された繊維シートで構成されていることを特徴とする請求項１乃至４のいずれかに記載のコンクリートの養生方法。
【請求項６】
前記繊維シートには、前記水溶性接着剤と共に、水和促進剤が塗布あるいは散布されていることを特徴とする請求項５記載のコンクリートの養生方法。
【発明の詳細な説明】
【技術分野】
【０００１】
本発明は、脱枠後のコンクリート表面の乾燥を防止するコンクリートの養生方法に関する。
【背景技術】
【０００２】
コンクリートの品質を向上させ、構造材としての所要の強度および耐久性を付与するためには、打ち込み後、適当な期間、必要な湿度と温度を確保する十分な養生を行う必要がある。養生が十分でないと、ひび割れが生じたり、強度発現が阻害されたりして、構造体コンクリートとして所要の性能が得られなくなる場合もある。特にコンクリートの表層は、表面ひび割れを防止し、十分な強度発現及び耐久性を確保するために、材齢初期から保湿養生を行い、十分な水和反応を継続させる必要がある。一方、コンクリートの表層は、気温や湿度、風等の気象条件によって品質が影響を受けやすいため、打設時に使用する型枠は、できるだけ長期間取り外さないほうが望ましい。
【０００３】
ところが、型枠は、作業工程の制約や工期の観点から、養生期間に比べると、早期に取り外す場合がある。早期に型枠を取り外すと、コンクリートが直接大気に晒されて、気象条件によって品質が影響を受けるため、脱枠後に保湿養生を続行するための別途養生工を行う必要がある。
【０００４】
脱枠後の養生工としては、コンクリート表面に水を溜める湛水養生方法、散水を行って、コンクリート表面から水分の逸散を防止する散水養生方法、コンクリート表面にパラフィン等の膜養生材を塗布して乾燥を防ぐ膜養生方法、接着剤と水分不透過性の合成樹脂フィルムからなるシートを貼着するシート養生方法等が提案されている（例えば、特許文献１参照）。
【先行技術文献】
【特許文献】
【０００５】
【特許文献１】特開平１０−６１１８４号公報
【発明の概要】
【発明が解決しようとする課題】
【０００６】
しかしながら、湛水養生方法は、スラブやはりの天端面は湿潤状態に保てるが、壁や柱等の型枠に接する面には対応することができない。また、散水養生方法は、適正な散水を長時間継続して行うことが困難である。さらに、膜養生方法は、均一な被膜を形成することが難しく、シート養生方法は、シートの設置に手間がかかると共に、風等の作用で密閉性を確保できない場合がある。
【０００７】
このように、脱枠後の保湿養生は、脱枠後の作業工程が増えて煩雑になると共に、適用効果が施工に左右されやすく、手間と労力がかかるため、あまり行われていないのが実状であり、コンクリートの品質を低下させる一因となっている。
【０００８】
本発明は、このような状況に鑑みてなされたものであり、上述の課題を解消し、脱枠後の作業工程を増やすことなく、脱枠後のコンクリート表面の乾燥を防止することができ、脱枠後も保湿養生を行うことができるコンクリートの養生方法を提供することにある。
【課題を解決するための手段】
【０００９】
本発明のコンクリートの養生方法は、型枠のコンクリート打設面に水溶性接着剤からなる水溶性接着剤層を形成した後に、コンクリートの打設を行うことを特徴とする。
さらに、本発明のコンクリートの養生方法において、前記水溶性接着剤は、ポリビニルアルコールを主剤とする接着剤であっても良い。
さらに、本発明のコンクリートの養生方法において、前記水溶性接着剤層には、水和促進剤が混入されていても良い。
さらに、本発明のコンクリートの養生方法において、前記水溶性接着剤層上に水和促進剤からなる水和促進剤層を形成した後に、コンクリートの打設を行っても良い。
さらに、本発明のコンクリートの養生方法において、前記水溶性接着剤層は、前記水溶性接着剤が塗布あるいは散布された繊維シートで構成されていても良い。
さらに、本発明のコンクリートの養生方法において、前記繊維シートには、前記水溶性接着剤と共に、水和促進剤が塗布あるいは散布されていても良い。
【発明の効果】
【００１０】
本発明によれば、水溶性接着剤層が脱枠後もコンクリートの表面に残置され、コンクリートの乾燥を防止して湿潤状態を維持する保護層として機能するため、脱枠後の作業工程を増やすことなく、脱枠後の保湿養生を行うことができ、品質の確保と、省力化とを同時に実現することができるという効果を奏する。
【図面の簡単な説明】
【００１１】
【図１】本発明に係るコンクリートの養生方法の第１の実施形態の施工工程を説明する説明図である。
【図２】本発明に係るコンクリートの養生方法の第２の実施形態の施工工程を説明する説明図である。
【図３】本発明に係るコンクリートの養生方法の第３の実施形態の施工工程を説明する説明図である。
【発明を実施するための形態】
【００１２】
次に、本発明を実施するための形態（以下、単に「実施形態」という）を、図面を参照して具体的に説明する。
【００１３】
（第１の実施形態）
第１の実施形態のコンクリートの養生方法は、まず、図１（ａ）に示すように、コンクリート打設領域の周囲に型枠１の建込みを行う。なお、図１に示す符号２は、型枠１を支持する支保工である。
【００１４】
次に、図１（ｂ）に示すように、型枠１のコンクリート打設面に水溶性接着剤からなる水溶性接着剤層３を形成する。水溶性接着剤層３の形成方法については、特に制限はなく、刷毛等を用いて型枠１のコンクリート打設面に水溶性接着剤を塗布しても良く、スプレーガン等を用いて型枠１のコンクリート打設面に水溶性接着剤を散布しても良い。また、水溶性接着剤としては、例えば、ポリビニルアルコール(ＰＶＡ)を主剤とする接着剤を用いることができる。
【００１５】
次に、図１（ｃ）に示すように、コンクリート４を打設する。コンクリート４の打設により、コンクリート４の表面（水溶性接着剤層３に接する面）では、水溶性接着剤層３を形成する水溶性接着剤とコンクリート４とが混和される。なお、水溶性接着剤層３の形成後、時間が経過して水溶性接着剤層３が硬化している場合でも、打設時にコンクリート４に含まれている水分によって水溶性接着剤層３を形成する水溶性接着剤が溶解され、コンクリート４の表面では、水溶性接着剤とコンクリート４との混和が行われる。
【００１６】
その後、コンクリート４との表面では、コンクリート硬化体と水溶性接着剤（例えば、ＰＶＡ）とが架橋構造を形成する。これにより、水溶性接着剤層３とコンクリート４とが強固に結合される。
【００１７】
次に、打設したコンクリート４の硬化がある程度進行し、コンクリート４の自重や施工時の荷重に対して十分な耐力が得られた段階で、型枠１の取り除き作業を行う。このとき、水溶性接着剤層３も硬化されているが、前述のように水溶性接着剤層３とコンクリート４とが強固に結合されているため、水溶性接着剤層３は、型枠１と共に取り除かれることなく、コンクリート４の表面に残置される。この残置された水溶性接着剤層３がコンクリート４の乾燥を防止して湿潤状態を維持する保護層として機能する。従って、脱枠後の作業工程を増やすことなく、脱枠後の養生を行うことができ、品質の確保と、省力化とを同時に実現することができる。
【００１８】
（第２の実施形態）
第２の実施形態のコンクリートの養生方法は、まず、第１の実施形態と同様に、図２（ａ）に示すように、コンクリート打設領域の周囲に型枠１の建込みを行う。次に、図２（ｂ）に示すように、型枠１のコンクリート打設面に、水溶性接着剤が塗布あるいは散布された網目状の繊維シート５によって水溶性接着剤層３ａを形成する。例えば、網目状の繊維シート５に水溶性接着剤を塗布あるいは散布して乾燥硬化させた後、この繊維シート５を水によって溶解させて型枠１のコンクリート打設面に貼り付けることで、水溶性接着剤層３ａを形成することができる。
【００１９】
次に、図２（ｃ）に示すように、コンクリート４を打設し、打設したコンクリート４の硬化がある程度進行した段階で、型枠１の取り除き作業を行う。このとき、水溶性接着剤層３ａは、図２（ｄ）に示すように、第１の実施形態と同様の作用で、型枠１と共に取り除かれることなく、コンクリート４の表面に残置される。これにより、第１の実施形態の効果に加え、水溶性接着剤層３ａには、繊維シート５が含まれているため、コンクリート４の表面のひび割れや剥落を防止することができる。また、繊維シート５の繊維がコンクリート４内に入り込んだ形でコンクリート４が硬化するので、繊維シート５とコンクリート４とが強固に結合し、これによって、型枠１からコンクリート４表面への水溶性接着剤層３ａの移動が確実に行える。
【００２０】
（第３の実施形態）
第３の実施形態のコンクリートの養生方法は、第１の実施形態と同様に、まず、図３（ａ）に示すように、コンクリート打設領域の周囲に型枠１の建込みを行い、図３（ｂ）に示すように、型枠１のコンクリート打設面に水溶性接着剤からなる水溶性接着剤層３を形成する。
【００２１】
次に、図３（ｃ）に示すように、水和促進剤からなる水和促進剤層６を形成する。水和促進剤層６の形成方法については、特に制限はなく、水溶性接着剤層３が硬化後で有れば、刷毛等を用いて型枠１のコンクリート打設面に水溶性接着剤を塗布しても良く、スプレーガン等を用いて型枠１のコンクリート打設面に水溶性接着剤を散布しても良い。また、水和促進剤層６としては、無機系と有機系を問わず、例えば、炭酸塩、重炭酸塩、ケイ酸塩、アルミン酸塩等を用いることができる。
【００２２】
次に、図３（ｄ）に示すように、コンクリート４を打設する。コンクリート４の打設により、コンクリート４の表面（水和促進剤層６に接する面）では、水和促進剤層６を形成する水和促進剤と水溶性接着剤層３を形成する水溶性接着剤とコンクリート４とが混和される。
【００２３】
その後、コンクリート４の表面は、水和促進剤によってセメントの水和反応が促進され、コンクリート４内部よりも緻密に硬化されると共に、コンクリート硬化体と水溶性接着剤（例えば、ＰＶＡ）とが架橋構造を形成し、水溶性接着剤層３とコンクリート４とが強固に結合される。
【００２４】
次に、打設したコンクリート４の硬化がある程度進行した段階で、型枠１の取り除き作業を行う。このとき、コンクリート４の表面には、図３（ｅ）に示すように、コンクリート４内部よりも緻密な硬化層７が形成されていると共に、水溶性接着剤層３は、第１の実施形態と同様の作用で、型枠１と共に取り除かれることなく、コンクリート４の表面に残置される。これにより、第１の実施形態の効果に加え、硬化層７もコンクリート４の乾燥を防止して湿潤状態を維持する保護層として機能する。従って、雨水等によって水溶性接着剤層３が剥落してしまっても、硬化層７によってコンクリート４の乾燥を防止することができる。
【００２５】
なお、水和促進剤層６の代わりに、第１の実施形態において、水溶性接着剤層３に水和促進剤を予め混入しておいても良い。この場合でも、水溶性接着剤層３に混入された水和促進剤によって硬化層７が形成され、第３の実施形態と同様の効果を奏する。また、第２の実施形態において、水和促進剤を予め塗布あるいは散布した繊維シート５を用いるようにしても良い。この場合も繊維シート５に塗布あるいは散布された水和促進剤によって硬化層７が形成され、第３の実施形態と同様の効果を奏する。
【００２６】
以上説明したように、本実施形態は、型枠１のコンクリート打設面に水溶性接着剤からなる水溶性接着剤層３を形成した後に、コンクリート４の打設を行う。
この構成により、水溶性接着剤層３が脱枠後もコンクリート４の表面に残置され、コンクリート４の乾燥を防止して湿潤状態を維持する保護層として機能するため、脱枠後の作業工程を増やすことなく、脱枠後の養生を行うことができ、品質の確保と、省力化とを同時に実現することができる。
【００２７】
さらに、本実施形態において、水溶性接着剤層３を構成する水溶性接着剤は、ポリビニルアルコールを主剤とする接着剤とすることができる。
この構成により、コンクリート硬化体とＰＶＡとが架橋構造を形成し、水溶性接着剤層３とコンクリート４とが強固に結合させることができ、脱枠後も水溶性接着剤層３をコンクリート４の表面に確実に残置させることができる。
【００２８】
さらに、本実施形態において、水溶性接着剤層３に水和促進剤を混入することができる。また、水溶性接着剤層３上に水和促進剤からなる水和促進剤層６を形成した後に、コンクリートの打設を行うようにしても良い。
この構成により、コンクリート４の表面に内部よりも緻密な硬化層７を形成することができ、硬化層７もコンクリート４の乾燥を防止して湿潤状態を維持する保護層として機能させることができる。
【００２９】
さらに、本実施形態において、水溶性接着剤層３ａは、水溶性接着剤が塗布あるいは散布された繊維シート５で構成することもできる。繊維シート５には、水溶性接着剤と共に、水和促進剤を塗布あるいは散布しても良い。
この構成により、水溶性接着剤層３ａをコンクリート４の表面に移しやすくすると共に、コンクリート４の表面のひび割れや剥落を防止することができる。
【００３０】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００３１】
１  型枠
２  支保工
３、３ａ  水溶性接着剤層
４  コンクリート
５  繊維シート
６  水和促進剤層
７  硬化層
【図１】
2015048261.tif 000003
【図２】
2015048261.tif 000004
【図３】
2015048261.tif 000005